(57)【要約】【課題】優れた表面光沢と写像性、および高いインク吸収性を有するインクジェット記録シートを提供する。【解決手段】支持体の少なくとも一方の面に、インク吸収層、光沢発現層を設けた後、該光沢発現層を凝固液を用いて凝固処理し、湿潤状態にある間に加熱された鏡面ロールに圧接、乾燥して仕上げるインクジェット記録シートにおいて、該凝固液中に有機チタニウム化合物を含有し、かつ該光沢発現層中にポリビニルアルコールを含有してなることを特徴とするインクジェット記録シート。【選択図】  なし【特許請求の範囲】
【請求項１】
支持体の少なくとも一方の面に、インク吸収層、光沢発現層を設けた後、該光沢発現層を凝固液を用いて凝固処理し、湿潤状態にある間に、加熱された鏡面ロールに圧接、乾燥して仕上げるインクジェット記録シートにおいて、該凝固液中に有機チタニウム化合物を含有し、かつ該光沢発現層中にポリビニルアルコールを含有してなることを特徴とするインクジェット記録シート。
【請求項２】
該凝固液中の有機チタニウム化合物の濃度が０．０１〜３０質量％であることを特徴とする請求項１記載のインクジェット記録シート。
【請求項３】
該インク吸収層が、ＢＥＴ比表面積１００ｍ２／ｇ以上の合成非晶質シリカを含有し、かつ、該光沢発現層が平均１次粒子径が５０ｎｍ以下のコロイダルシリカ、アルミナ水和物、および気相法シリカから選ばれる少なくとも１種以上のコロイド粒子を含有することを特徴とする請求項１または２記載のインクジェット記録シート。
【発明の詳細な説明】
【０００１】
【発明の属する技術分野】
本発明は、特に優れた表面光沢と写像性、および高いインク吸収性を有するインクジェット記録シートに関するものである。
【０００２】
【従来の技術】
インクジェット記録方式は、インクの微少液滴を種々の作動原理により飛翔させて紙等の記録シートに付着させ、画像、文字等の記録を行うものである。該記録方式は、高速、低騒音、多色化が容易、現像および定着が不要である等の特徴があり、漢字を含め各種図形およびカラー画像等の記録装置として急速に普及している。更に、多色インクジェット方式により形成される画像は、解像度、および色再現範囲の拡大により、フルカラー画像記録分野にまで広く応用されつつある。これに伴い、従来のマット調から、高い表面光沢と、更には写像性をも兼ね備えたインクジェット記録シートが強く要望される様になってきている。
【０００３】
ここで写像性とは、塗膜表面に物体が映った時、その像がどの程度鮮明に、また、歪みなく映し出されるかの指標であり、特に、自動車ボディー塗装の美観要素を決定づける重要な特性である。その測定方法は、ＪＩＳ  Ｈ  ８６８６で規定されている。
【０００４】
インクジェット記録シートに表面光沢を付与する方法として、スーパーカレンダー、グロスカレンダー等のカレンダー装置を用い、圧力や温度をかけたロール間に通紙することで塗工層表面を平滑化する方法が一般的である。しかしながら、インクジェット記録シートに表面光沢を付与する目的で、高線圧下でカレンダー処理を行うと、表面光沢は向上するが、塗工層中の空隙が減少し、インク吸収性の悪化を招くことになる。故に、カレンダー処理により、表面光沢とインク吸収性を同時に満たすことは、現状では困難である。
【０００５】
カレンダー処理によらない表面光沢付与の方法として、一般にキャストコート紙と呼ばれる印刷用強光沢塗工シートの製造方法（以下キャスト処理法と略す）が知られている。このキャスト処理法としては、湿潤状態にある塗工層を加熱された鏡面ロール（以下キャストドラムと略す）に圧接する直接法、湿潤状態の塗工層を一旦乾燥した後、再湿潤により可塑化してキャストドラムに圧接する再湿潤法、湿潤状態の塗工層を凝固状態にしてキャストドラムに圧接する凝固法が知られており、キャスト処理法によるインクジェット記録シートの製造も既に公知である。
【０００６】
これら、キャスト処理法の中でも直接法は、湿潤塗工層がキャストドラムに圧接された際、塗料中の水分が急激に沸騰して塗工層を破壊してしまうため、キャストドラムの温度を高温にすることができず低速操業を余儀なくされる等の問題がある。また、再湿潤法も、一旦乾燥された塗工層を再湿潤するために可塑化の度合が他の方法に比べて低く、故に、再湿潤された塗工層がキャストドラムに均一に密着することができず、塗工面の均質性に劣る等の問題がある。
【０００７】
一方、凝固法は、再湿潤法のように塗工層を一旦乾燥、固化することなく、可塑性のある凝固状態でキャストドラムに圧接、乾燥させるため、塗工層がキャストドラムに均一に密着することができる。また、キャストドラム温度を高温にしても塗工層が破壊されることもない。更に、嵩高く、ポーラスな塗工層を形成することが出来ため、キャスト処理法の中ではインクジェット記録シートの製造法として適している。
【０００８】
凝固法を用いて、表面光沢に優れるインクジェット記録シートを得るために、これまでいくつかの提案がなされている。例えば、塗工層中の樹脂と、それを凝固しうる凝固剤の組み合わせ（例えば、特許文献１、特許文献２参照）、また、凝固液中に光沢発現物質を含有させる（例えば、特許文献３参照）等を挙げることができる。
【０００９】
特に特許文献３では、凝固液中に光沢発現物質としてコロイダルシリカと、それを保持するための樹脂の添加が報告されているが、樹脂の添加はコロイダルシリカの接着を目的とするものであり、かつ、支持体上に光沢発現層を直接設けるもので、本発明の様に、インク吸収層、および光沢発現層を積層する多層インクジェット記録シートとは構成が異なる。
【００１０】
また、何れの提案においても、インクジェット記録シートとして不可欠なインク吸収性と、表面光沢の相反する両特性を十分に満たすには至っていない。更に、前記した写像性については、これら従来の方法で十分な特性が得られるとは言い難い。
【００１１】
【特許文献１】
特開２００２−２６６２８２号公報
【特許文献２】
特開２００２−２９３００４号公報
【特許文献３】
特開２００２−１６６６４５号公報
【００１２】
【発明が解決しようとする課題】
そこで、本発明の目的は、特に優れた表面光沢と写像性、および高いインク吸収性を有するインクジェット記録シートを提供することである。
【００１３】
【課題を解決するための手段】
本発明者は、以上のような問題点を解決するため鋭意研究の結果、以下の発明に至った。
【００１４】
すなわち、支持体の少なくとも一方の面に、インク吸収層、光沢発現層を設けた後、該光沢発現層を凝固液を用いて凝固処理し、湿潤状態にある間に加熱された鏡面ロールに圧接、乾燥して仕上げるインクジェット記録シートにおいて、該凝固液中に有機チタニウム化合物を含有し、かつ該光沢発現層中にポリビニルアルコールを含有してなることを特徴とするインクジェット記録シートの発明である。
【００１５】
該凝固液中の有機チタニウム化合物の濃度が０．０１〜３０質量％であることを特徴とするインクジェット記録シートの発明である。
【００１６】
該インク吸収層が、ＢＥＴ比表面積１００ｍ２／ｇ以上の合成非晶質シリカを含有し、かつ、該光沢発現層が平均１次粒子径が５０ｎｍ以下のコロイダルシリカ、アルミナ水和物、および気相法シリカから選ばれる少なくとも１種以上のコロイド粒子を含有することを特徴とするインクジェット記録シートの発明である。
【００１７】
【発明の実施の形態】
以下、本発明を詳細に説明する。
本発明のインクジェット記録シートは、支持体の少なくとも一方の面に、インク受理層として、インク吸収層、光沢発現層を設けた後、該光沢発現層を凝固液を用いて凝固処理、湿潤状態にある間に加熱された鏡面ロールに圧接、乾燥して仕上げるインクジェット記録シートであり、該凝固液中に有機チタニウム化合物を含有させ、かつ該光沢発現層中にポリビニルアルコールを含有させたことを特徴とし、該有機チタニウム化合物と該光沢発現層中に含有するポリビニルアルコールが凝固処理中に反応を起こし、インク受理層に優れた光沢性と写像性を付与し、さらに、該光沢発現層が光沢感を阻害しない範囲で多孔質性を発現するため、水性染料インク、あるいは水性顔料インクへ対して高いインク吸収性を示す。
【００１８】
本発明に係わる有機チタニウム化合物とは、チタニウムラクテート化合物、チタニウムグリコレート化合物、チタニウムアミネート化合物等を挙げることができる。例えば、チタニウムラクテート化合物としては、ジヒドロキシチタニウムビス（ラクテート）、ジヒドロキシチタニウムビス（ラクテート）アンモニウム塩、乳酸チタネートアンモニウム塩、ジ（イソプロポキシ）チタニウムビス（メチルラクテート）、ジ（イソプロポキシ）チタニウムビス（エチルラクテート）等、チタニウムグリコレート化合物としては、チタニウムプロポキシアミレングリコレート、チタニウムプロポキシレングリコレート、チタニウムプロポキシオクチレングリコレート等、チタニウムアミネート化合物としては、ジイソプロポキシチタニウムビス（トリエタノールアミネート）等が挙げられる。
【００１９】
有機チタニウム化合物は、合成して使用しても良いが、市販品を好適に使用することができる。以下に代表的な市販品の例を挙げるが、本発明がこれらに限定されるものではない。例えば、オルガチックスＴＣ−３００、オルガチックスＴＣ−３１０、オルガチックスＴＣ−４００（松本製薬工業（株））、Ｔ−５０、ＴＬＡ−Ａ−５０、ＴＬＡ−ＡＡ−５０、ＴＯＡ−３０、ＴＡＴ（日本曹達（株））、ＴＡＡ、ＴＥＡＡ（三菱ガス化学（株））等を挙げることができる。
【００２０】
本発明において、凝固液中の有機チタニウム化合物の濃度は、０．０１〜３０質量％であることが好ましい。０．０１質量％未満では、印字部光沢性向上に効果が低くなることがあり、３０質量％を越えるとインク吸収性の悪化を招くこともある。
【００２１】
本発明において、凝固液とは凝固剤の水溶液をいう。該凝固剤として、例えば、蟻酸、酢酸、クエン酸、酒石酸、乳酸、塩酸、硝酸、リン酸、リンゴ酸、アクリル酸等のカルシウム、亜鉛、バリウム、鉛、マグネシウム、カドミウム、アルミニウム等との各種金属塩やアンモニウム塩等から選ばれる少なくとも１種以上が用いられるが、塗層中の結着剤を効果的に凝固させるとの観点から、蟻酸カルシウムが好ましく用いられる。該凝固液の濃度としては、１〜２５質量％が好ましい。
【００２２】
本発明においては、凝固液中に硼酸を加えることが好ましい。硼酸を加えることにより作製されたインクジェット記録シートのインクジェット適性、特に画像濃度が高くなる。硼酸の代わりとして、硼酸塩、硼砂を使用することもできる。硼酸の凝固液中の濃度は０．５〜４質量％が好ましい。
【００２３】
本発明のインクジェット記録シートにおいて、光沢発現層にポリビニルアルコールを含有することが必須であるが、どのようなポリビニルアルコールであるかは、特に制限されず、従来公知のものを用いることができる。そのけん化度も特に制限されない。また、該ポリビニルアルコールには重合段階で他のモノマーを共重合させた変性ポリビニルアルコールでもよい。例えば、変性ポリビニルアルコールとしては、エチレン共重合体変性ポリビニルアルコール、カルボキシル基変性ポリビニルアルコール、カチオン変性ポリビニルアルコール、シラノール変性ポリビニルアルコール等を挙げることができる。
【００２４】
本発明のインクジェット記録シートに係わる光沢発現層は、コロイド粒子と結着剤を主成分とし、そこにポリビニルアルコールが加えられたものであるが、該ポリビニルアルコールは、該結着剤の一部を置き換える形で加えられることが好ましい。具体的には、該ポリビニルアルコールの含有量は、該結着剤の５０〜１００質量％であることが好ましい。
【００２５】
該光沢発現層に含有する結着剤も、特に制限されず、従来公知のものを用いることができる。具体的には、例えば、酸化澱粉、エーテル化澱粉、リン酸エステル化澱粉等の澱粉誘導体、カルボキシメチルセルロース、ヒドロキシメチルセルロース、ヒドロキシエチルセルロース等のセルロース誘導体、カゼイン、ゼラチン、大豆蛋白、ポリビニルアルコール、ポリビニルピロリドン、無水マレイン酸樹脂、スチレン−ブタジエン共重合体、メチルメタクリレート−ブタジエン共重合体等の共役ジエン系共重合体ラテックス、アクリル酸エステルおよびメタクリル酸エステルの重合体又は共重合体等のアクリル系重合体等のアクリル系重合体ラテックス、エチレン酢酸ビニル共重合体等のビニル系重合体ラテックス、或はこれら各種重合体のカルボキシル基等の官能基含有単量体による官能基変性重合体ラテックス、メラミン樹脂、尿素樹脂等の熱硬化合成樹脂等の水性接着剤、ポリメチルメタクリレート等のアクリル酸エステルやメタクリル酸エステルの重合体又は共重合体樹脂、ポリウレタン樹脂、不飽和ポリエステル樹脂、塩化ビニル−酢酸ビニルコポリマー、ポリビニルブチラール、アルキッド樹脂等の合成樹脂系接着剤等を挙げることができる。結着剤の配合量としては、コロイド粒子１００質量部に対して、５〜７０質量部、好ましくは５〜５０質量部であり、５質量部未満では、光沢発現層の塗層強度が不足することがあり、７０質量部を超えるとインク吸収性が低下することがある。
【００２６】
該光沢発現層に含有するコロイド粒子は、その平均１次粒子径が数ｎｍから数１００ｎｍの、いわゆるコロイド次元にあるものであれば、特に制限はなく、従来公知のものを用いることができる。例えば、特開平１−９７６７８号公報、同２−２７５５１０号公報、同３−２８１３８３号公報、同３−２８５８１４号公報、同３−２８５８１５号公報、同４−９２１８３号公報、同４−２６７１８０号公報、同４−２７５９１７号公報などに開示されているアルミナ水和物である擬ベーマイトゾル、特開昭６０−２１９０８３号公報、同６１−１９３８９号公報、同６１−１８８１８３号公報、同６３−１７８０７４号公報、特開平５−５１４７０号公報などに記載されているようなコロイダルシリカ、特公平４−１９０３７号公報、特開昭６２−２８６７８７号公報に記載されているようなシリカ／アルミナハイブリッドゾル、特開平１０−１１９４２３号公報、特開平１０−２１７６０１号公報に記載されているような、気相法シリカを高速ホモジナイザーで分散したようなシリカゾル、その他にもヘクタイト、モンモリロナイトなどのスメクタイト粘土（特開平７−８１２１０号公報）、ジルコニアゾル、クロミアゾル、イットリアゾル、セリアゾル、酸化鉄ゾル、ジルコンゾル、酸化アンチモンゾルなどを代表的なものとして挙げることができる。
【００２７】
光沢発現層は、コロイド粒子と併用して公知の白色顔料を１種類以上用いることができる。該白色顔料は一般に粒子径が大きく、不透明性が生じるため、該白色顔料の粒子径にも依るが、該コロイド粒子／該白色顔料の質量比は８０／２０以上、より好ましくは９０／１０以上である。
【００２８】
光沢発現層には、添加剤として、染料定着剤、顔料分散剤、増粘剤、流動性改良剤、消泡剤、抑泡剤、離型剤、発泡剤、浸透剤、着色染料、着色顔料、蛍光増白剤、紫外線吸収剤、酸化防止剤、防腐剤、防バイ剤、耐水化剤、湿潤紙力増強剤、乾燥紙力増強剤等を適宜配合することもできる。
【００２９】
光沢発現層の塗布装置としては、各種ブレードコーター、ロールコーター、エアーナイフコーター、バーコーター、ロッドブレードコーター、カーテンコーター、ショートドウェルコーター、サイズプレス等  を挙げることができる。光沢発現層の塗工量としては、インク受理層の平滑性やサイズ性、要求される表面光沢により異なるが、２ｇ／ｍ２以上あれば良い。又、光沢発現層塗布後に、加湿空気、加湿蒸気を支持体を挟んだ光沢発現層の裏面に吹き付けてカール矯正をすることも可能である。
【００３０】
本発明のインクジェット記録シートのインク吸収層は、少なくとも顔料と結着剤を含有する。結着剤としては、特に制限されず、従来公知のものを用いることができる。すなわち、例えば、例えば、天然高分子物質として、馬鈴薯澱粉、甘藷澱粉、小麦澱粉、タピオカ澱粉、およびコーンスターチ等の澱粉類、ラミナラン、海藻マンナン、ふのり、アイリッシュモス、寒天、およびアルギン酸塩等の藻類から得られるもの、とろろあおい、やまいも、マンナン、クインスシード、ペクチン、トラガントガム、カラヤガム、キサンチンガム、グアーガム、ローカストビーンガム、タマリンドシードガム、アラビアガム、キャロブガム、およびベンゾインガム等の植物性粘質物、デキストラン、グルカン、キサンタンガム、およびレバン等のホモ多糖類、並びにサクシノグルカン、プルラン、カードラン、およびザンタンガム等のヘテロ糖類等の微生物粘質物等が挙げられる。
【００３１】
また、半天然物（半合成品）としては、例えば、アルギン酸プロピレングリコールエステル、ビスコース、メチルセルロース、エチルセルロース、メチルエチルセルロース、ヒドロキシエチルセルロース、カルボキシメチルセルロース、ヒドロキシプロピルセルロース、ヒドロキシプロピルメチルセルロース、ヒドロキシプロピルエチルセルロース、カルボキシメチルヒドロキシエチルセルロース、およびヒドロキシプロピルメチルセルロースフタレート等の繊維素誘導体、カルボキシメチルグアーガム、ヒドロキシプロピルグアーガム、およびヒドロキシエチルグアーガム等の変性ガム、並びに前記天然高分子物質の加工或いは誘導体が挙げられる。
【００３２】
半合成品である加工澱粉としては、例えば、白色デキストリン、黄色デキストリン、およびブリディシュガム等の培焼澱粉、酵素デキストリンおよびシャーディンガーデキストリン等の酵素変性デキストリン、可溶化澱粉等の酸分解澱粉、ジアルデヒドスターチ等の酸化澱粉、変性および無変性アルファー化澱粉等のアルファー化澱粉、リン酸澱粉、脂肪酸澱粉、硫酸澱粉、硝酸澱粉、キサントゲン酸澱粉、およびカルバミン酸澱粉等のエステル化澱粉、ヒドロキシアルキル澱粉、カルボキシアルキル澱粉、スルホアルキル澱粉、シアノエチル澱粉、アリル澱粉、ベンジル澱粉、カルバミルエチル澱粉、およびジアルキルアミノ澱粉等のエーテル化澱粉、メチロール架橋澱粉、ヒドロキシアルキル架橋澱粉、リン酸架橋澱粉、およびジカルボン酸架橋澱粉等の架橋澱粉、澱粉ポリアクリルアミド共重合体、澱粉ポリアクリロニトリル共重合体、カチオン性澱粉ポリアクリル酸エステル共重合体、カチオン性澱粉ビニルポリマー共重合体、澱粉スチレンマレイン酸共重合体、および澱粉ポリエチレンオキサイド共重合体等の澱粉グラフト共重合体等が挙げられる。
【００３３】
合成品としては、例えば、ポリビニルアルコール、部分アセタール化ポリビニルアルコール、シラノール変性ポリビニルアルコール、アリル変性ポリビニルアルコール、ポリビニルメチルエーテル、ポリビニルエチルエーテル、およびポリビニルイソブチルエーテル等で変性した変性ポリビニルアルコール、ポリアクリル酸塩、ポリアクリル酸エステル部分けん化物、ポリメタクリル酸塩、およびポリアクリルアマイド等のポリアクリル酸誘導体およびポリメタクリル酸誘導体、ポリエチレングリコール、ポリエチレンオキサイド、ポリビニルピロリドン、ビニルピロリドン酢酸ビニル共重合物、スチレンブタジエン共重合体（ＳＢＲ）、ニトリルブタジエン共重合体（ＮＢＲ）、スチレンアクリル酸エステル共重合体、スチレンマレイン酸共重合体、スチレンクロトン酸共重合体、および塩化ビニル含有共重合体等が挙げられる。以上の結着剤は単独または二種以上を組合わせて用いても良い。
【００３４】
該インク吸収層中に含有する顔料も、特に制限されず、従来公知のものを用いることができる。例えば、軽質炭酸カルシウム、重質炭酸カルシウム、カオリン、タルク、硫酸カルシウム、硫酸バリウム、二酸化チタン、酸化亜鉛、炭酸亜鉛、チサンホワイト、珪酸アルミニウム、ケイソウ土、珪酸カルシウム、珪酸マグネシウム、合成非晶質シリカ、コロイダルシリカ、コロイダルアルミナ、擬ベーマイト、気相法シリカ、α，β，γ，δ−等のアルミニウム酸化物、水酸化アルミニウム、アルミナ、リトポン、ゼオライト、加水ハロイサイト、炭酸マグネシウム、水酸化マグネシウム等の白色無機顔料、スチレン系プラスチックピグメント、アクリル系プラスチックピグメント、ポリスチレン、尿素樹脂、メラミン樹脂の有機顔料等の白色顔料を一種類以上用いることができる。中でも、多孔性無機顔料が好ましく、多孔性合成非晶質シリカ、多孔性炭酸マグネシウム、多孔性アルミナ等が挙げられ、特に細孔容量の大きい多孔性合成非晶質シリカが好ましい。通常これら顔料の平均粒子径は０．１〜２０μｍの範囲が好ましい。本発明において非晶質シリカを用いると、高い画像の保存性が得られる。
【００３５】
本発明に係わるインク吸収層に含有される結着剤の配合量は、該インク吸収層のインク吸収性を阻害しない範囲であれば、特に制限されない。好ましくは、顔料１００質量部に対して２〜１００質量部である。
【００３６】
インク吸収層には、添加剤として、染料定着剤、顔料分散剤、増粘剤、流動性改良剤、消泡剤、抑泡剤、離型剤、発泡剤、浸透剤、着色染料、着色顔料、蛍光増白剤、紫外線吸収剤、酸化防止剤、防腐剤、防バイ剤、耐水化剤、湿潤紙力増強剤、乾燥紙力増強剤等を適宜配合することができる。
【００３７】
インク吸収層の塗工量としては、要求される表面光沢、写像性、インク吸収、および支持体の種類等により異なるが、通常１ｇ／ｍ２以上であり、５〜３０ｇ／ｍ２が好ましい。又、インク吸収層はある一定の塗工量を二度に分けて塗布することも可能であり、一度に該塗工量を塗布するよりも、インク受理層の表面光沢と写像性を向上させることができる。
【００３８】
本発明のインクジェット記録シートにおいて、インク吸収層を塗布する手段は、特に制限されず、従来公知の手段を用いることができる。例えば、各種ブレードコーター、ロールコーター、エアーナイフコーター、バーコーター、ロッドブレードコーター、カーテンコーター、ショートドウェルコーター、サイズプレス等を挙げることができ、オンマシン、あるいはオフマシンで塗布することができる。
【００３９】
インク吸収層塗布後に、該インク吸収層表面を平坦にするべく、各種カレンダー装置による平坦化処理をしても良い。カレンダー装置としては、マシンカレンダー、ＴＧカレンダー、スーパカレンダー、ソフトカレンダー等が挙げられる。この中でもインク吸収性の低下が少ないソフトカレンダー処理がより望ましい。
【００４０】
本発明のインクジェット記録シートにおいて、該インク吸収層に含有する顔料をＢＥＴ比表面積１００ｍ２／ｇ以上の合成非晶質シリカとし、かつ該光沢発現層が平均１次粒子径が５０ｎｍ以下のコロイダルシリカ、アルミナ水和物、および気相法シリカから選ばれる少なくとも１種以上のコロイド粒子を含有することにより、水性顔料インクに対する適性、具体的には、インク吸収性とインク定着性が向上することが判明した。
【００４１】
ここでＢＥＴ法とは、気相吸着法による粉体の表面積測定法の一つであり、吸着等温線から１ｇの試料の持つ総表面積、即ち比表面積を求める方法である。通常吸着気体としては、窒素ガスが多く用いられ、吸着量を被吸着気体の圧、または容積の変化から測定する方法が最も多く用いられている。多分子吸着の等温線を表すのに最も著名なものは、Ｂｒｕｎａｕｅｒ、Ｅｍｍｅｔｔ、Ｔｅｌｌｅｒの式であってＢＥＴ式と呼ばれ表面積決定に広く用いられている。ＢＥＴ式に基づいて吸着量を求め、吸着分子１個が表面で占める面積を掛けて、ＢＥＴ表面積が得られる。
【００４２】
一般にシリカ微粒子は、乾量基準でＳｉＯ２９３％以上、Ａｌ２Ｏ３約５％以下、Ｎａ２Ｏ約５％以下から構成される微粒子であり、いわゆるホワイトカーボン、シリカゲルや微粉末シリカなどの非晶質シリカがある。非晶質シリカ微粒子の製造方法としては、液相法、粉砕固相法、晶析固相法および気相法がある。その中で、気相法とは、揮発性金属化合物の蒸気の熱分解や、原材料の加熱、蒸発、生成した気相種の冷却、凝縮による微粒子製造方法であり、該気相法で製造された非晶質シリカを気相法シリカという。
【００４３】
気相法シリカは、一般には火炎加水分解法によって作られる。具体的には、四塩化珪素を水素および酸素と共に燃焼して作る方法が一般的に知られているが、四塩化珪素の代わりにメチルトリクロロシランやトリクロロシラン等のシラン類も、単独または四塩化珪素と混合した状態で使用することができる。気相法シリカは、例えば、日本アエロジル（株）からアエロジルとして市販されており入手することができる。
【００４４】
コロイダルシリカは湿式法で合成された平均１次粒子径が数ｎｍ〜１００ｎｍ程度の合成シリカであり、その形状は、一般的に球状または球状に近い形状をしている。各シリカ粒子の表面近傍には、いわゆる電気二重層が形成され、シリカ粒子同士は接近すると反発し合い安定なコロイド状態が保たれる。
【００４５】
本発明で用いることができるコロイダルシリカとしては以下のようなものが市販されており入手することができる。例えば、スノーテックス２０、スノーテックス３０、スノーテックス４０、スノーテックスＳ、スノーテックスＯ、スノーテックスＣ、スノーテックスＮ、スノーテックス２０Ｌ、スノーテックスＯＬ、スノーテックスＡＫ、スノーテックスＸＳ、ＭＡ−ＳＴ、ＩＰＡ−ＳＴ、ＥＧ−ＳＴ、ＤＭＡＣ−ＳＴ（以上、日産化学工業（株）製）、カタロイドＳ−２０Ｌ、カタロイドＳ−２０Ｈ、カタロイドＳ−３０Ｌ、カタロイドＳ−３０Ｈ、カタロイドＳＩ−３０、カタロイドＳＩ−４０、カタロイドＳＩ−５０、カタロイドＳＩ−３５０、カタロイドＳＮ、カタロイドＳＡ、ＵＳＢ−１、ＵＳＢ−２、ＵＳＢ−３、ＯＳＣＡＬ１１３２、ＯＳＣＡＬ１２３２、ＯＳＣＡＬ１３３２、ＯＳＣＡＬ１４３２、ＯＳＣＡＬ１５３２、ＯＳＣＡＬ１６２２、ＯＳＣＡＬ１７２２（以上、触媒化成工業（株）製）などを挙げることができる。
【００４６】
アルミナ水和物は、下記の一般式により表すことができる。
Ａｌ２Ｏ３・ｎＨ２Ｏ
アルミナ水和物は組成や結晶形態の違いにより、ジプサイト、バイアライト、ノルストランダイト、ベーマイト、ベーマイトゲル（擬ベーマイト）、ジアスポア、無定形非晶質等に分類される。中でも、上記の式中、ｎの値が１である場合はベーマイト構造のアルミナ水和物を表し、ｎが１を越え３未満である場合は擬ベーマイト構造のアルミナ水和物を表し、ｎが３以上では非晶質構造のアルミナ水和物を表す。特に、本発明に好ましいアルミナ水和物は、少なくともｎが１を越え３未満の擬ベーマイト構造のアルミナ水和物である。
【００４７】
本発明に用いられるアルミナ水和物の形状は、平板状、繊維状、針状、球状、棒状等のいずれでもよく、インク吸収性の観点から好ましい形状は平板状である。平板状のアルミナ水和物は、平均アスペクト比３〜８であり、好ましくは平均アスペクト比が３〜６である。アスペクト比は、粒子の「厚さ」に対する「直径」の比で表される。ここで粒子の直径とは、アルミナ水和物を電子顕微鏡で観察したときの粒子の投影面積に等しい円の直径を表す。アスペクト比が上記の範囲より小さい場合は、インク受理層の細孔径分布が狭くなり、インク吸収性が低下する。一方アスペクト比が上記の範囲を超える場合は、粒子を揃えてアルミナ水和物を製造することが困難となる。
【００４８】
本発明に用いられるアルミナ水和物は、アルミニウムイソプロポキシド等のアルミニウムアルコキシドの加水分解、アルミニウム塩のアルカリによる中和、アルミン酸塩の加水分解等公知の方法によって製造することができる。また、アルミナ水和物の粒子径、細孔径、細孔容積、比表面積等の物性は、析出温度、熟成温度、熟成時間、液のｐＨ、液の濃度、共存化合物等の条件によって制御することができる。
【００４９】
本発明のインクジェツト記録シートには、市販のアルミナ水和物も好適に用いることができる。以下にその一例を挙げるが、本発明はこれに限定されるものではない。例えば、アルミナ水和物としては、アルミナゾル５２０（以上、日産化学工業（株）製）、アルミゾル１０、アルミゾル２０、アルミゾル１３２、アルミゾル１３２Ｓ、アルミゾルＳＨ５、アルミゾルＣＳＡ５５、アルミゾルＳＶ１０２、アルミゾルＳＢ５２（以上、川研ファインケミカル（株）製）などを挙げることができる。
【００５０】
本発明のインクジェット記録シートで使用される支持体としては、ＬＢＫＰ、ＮＢＫＰ等の化学パルプ、ＧＰ、ＰＧＷ、ＲＭＰ、ＴＭＰ、ＣＴＭＰ、ＣＭＰ、ＣＧＰ等の機械パルプ、ＤＩＰ等の古紙パルプ等の木材パルプ、およびケナフ、バガス、竹、コットン等の非木材パルプと従来公知の顔料を主成分として、結着剤、およびサイズ剤や定着剤、歩留まり向上剤、カチオン化剤、紙力増強剤等の各種添加剤を１種以上用いて混合し、長網抄紙機、円網抄紙機、ツインワイヤー抄紙機等の各種装置で製造された原紙、更に原紙に、澱粉、ポリビニルアルコール等でのサイズプレスやアンカーコート層を設けた原紙や、それらの上にコート層を設けたアート紙、コート紙、キャストコート紙等の塗工紙も含まれる。この様な原紙、および塗工紙に、本発明におけるインクジェット記録シートの塗工層を直接設けても良いし、平坦化をコントロールする目的で、マシンカレンダー、ＴＧカレンダー、ソフトカレンダー等のカレンダー装置を使用しても良い。又、該支持体の坪量としては、通常４０〜３００ｇ／ｍ２であるが、特に制限されるものではない。
【００５１】
【実施例】
以下に、本発明の実施例をあげて説明するが、本発明はこれらの例に限定されるものではない。また、実施例、および比較例において「部」および「％」は、特に明示しない限り質量部および質量％を示す。なお、配合において示す部数は実質成分の数量である。
【００５２】
【予備操作】
〈支持体の作製〉
ＬＢＫＰ（濾水度４００ｍｌｃｓｆ）８０部とＮＢＫＰ（濾水度４５０ｍｌｃｓｆ）２０部からなる木材パルプ１００部に対して、軽質炭酸カルシウム／重質炭酸カルシウム／タルクの比率が１０／１０／１０の顔料１０部、市販のアルキルケテンダイマー０．１０部、市販カチオン系ポリアクリルアミド０．０３部、市販のカチオン化澱粉０．８０部、硫酸バンド０．４０部を水に加えてスラリーを調製後、長網抄紙機を用いて坪量９０ｇ／ｍ２で抄造し、支持体とした。
【００５３】
実施例１
顔料として合成非晶質シリカ（（株）トクヤマ  ファインシールＣＭ−Ｆ  ＢＥＴ比表面積；８０ｍ２／ｇ）１００部、結着剤としてポリビニルアルコール（（株）クラレ  ＰＶＡ１１７）２０部、カチオン性染料定着剤として変性ポリアミド系樹脂（住友化学工業（株）  スミレッズレジン１００１）２０部、湿潤剤としてアセチレングリコール（日信化学工業（株）  サーフィノール４６５）０．２部を秤量し、水に加えてインク吸収層塗布液を固形分濃度１５％で作製した。次に、予備操作で作製した支持体の一方の面に、作製したインク吸収層塗布液を乾燥後の塗工量が８ｇ／ｍ２となるようにエアーナイフコーターで塗布し、乾燥して、インク吸収層を該支持体に塗設した。
【００５４】
次に、コロイド粒子としてコロイダルシリカ（日産化学工業（株）  スノーテックスＹＬ  平均１次粒子径；６５ｎｍ）１００部、結着剤としてアクリルシリコン系ラテックス（ダイセル化学（株）  アクアブリッド９０３）１５部、ポリビニルアルコール（（株）クラレ  ＰＶＡ１１７）１５部、カチオン性染料定着剤として変性ポリアミド系樹脂（住友化学工業（株）  スミレッズレジン１００１）２０部、オレイン酸系離型剤（（株）日新化学研究所  ＤＥＦ７１００）５部を水に加えて光沢発現層塗布液を固形分濃度１６％で作製した。次いで、上記で作製したインク吸収層上に、該光沢発現層塗布液を乾燥後の塗工量が６ｇ／ｍ２となるようにエアーナイフコーターで塗布した。さらに、光沢発現層が湿潤状態にある間に、下記配合からなる凝固液を満たした凝固槽に浸けて凝固処理した後、直ちに表面温度１１０℃に加熱された鏡面ロールにプレス線圧９８０Ｎ／ｃｍで圧接し、乾燥して本発明のインクジェット記録シートを得た。
2004276422.tif 000002
【００５５】
実施例２
光沢発現層の配合を下記のように変更した以外は実施例１と同様にして本発明のインクジェット記録シートを得た。
2004276422.tif 000003
【００５６】
実施例３
凝固液配合を下記のように変更した以外は実施例２と同様にして本発明のインクジェット記録シートを得た。
2004276422.tif 000004
【００５７】
実施例４
凝固液配合を下記のように変更した以外は実施例２と同様にして本発明のインクジェット記録シートを得た。
2004276422.tif 000005
【００５８】
実施例５
凝固液配合を下記のように変更した以外は実施例２と同様にして本発明のインクジェット記録シートを得た。
2004276422.tif 000006
【００５９】
実施例６
凝固液配合を下記のように変更した以外は実施例２と同様にして本発明のインクジェット記録シートを得た。
2004276422.tif 000007
【００６０】
実施例７
ジヒドロキシチタニウムビス（ラクテート）をジイソプロポキシチタニウムビス（トリエタノールアミネート）（松本製薬工業（株）  オルガチックスＴＣ−４００）に変更した以外は実施例１と同様にして本発明のインクジェット記録シートを得た。
【００６１】
実施例８
ジヒドロキシチタニウムビス（ラクテート）をジイソプロポキシチタニウムビス（トリエタノールアミネート）（松本製薬工業（株）  オルガチックスＴＣ−４００）に変更した以外は実施例２と同様にして本発明のインクジェット記録シートを得た。
【００６２】
実施例９
ジヒドロキシチタニウムビス（ラクテート）をジイソプロポキシチタニウムビス（トリエタノールアミネート）（松本製薬工業（株）  オルガチックスＴＣ−４００）に変更した以外は実施例３と同様にして本発明のインクジェット記録シートを得た。
【００６３】
実施例１０
ジヒドロキシチタニウムビス（ラクテート）をジイソプロポキシチタニウムビス（トリエタノールアミネート）（松本製薬工業（株）  オルガチックスＴＣ−４００）に変更した以外は実施例４と同様にして本発明のインクジェット記録シートを得た。
【００６４】
実施例１１
ジヒドロキシチタニウムビス（ラクテート）をジイソプロポキシチタニウムビス（トリエタノールアミネート）（松本製薬工業（株）  オルガチックスＴＣ−４００）に変更した以外は実施例５と同様にして本発明のインクジェット記録シートを得た。
【００６５】
実施例１２
ジヒドロキシチタニウムビス（ラクテート）をジイソプロポキシチタニウムビス（トリエタノールアミネート）（松本製薬工業（株）  オルガチックスＴＣ−４００）に変更した以外は実施例６と同様にして本発明のインクジェット記録シートを得た。
【００６６】
実施例１３
インク吸収層に含有する顔料をＢＥＴ比表面積が１００ｍ２／ｇである合成非晶質シリカ（水澤化学工業（株）  ミズカシルＰ６０５）に変更した以外は実施例５と同様にして本発明のインクジェット記録シートを得た。
【００６７】
実施例１４
インク吸収層に含有する顔料をＢＥＴ比表面積が１００ｍ２／ｇである合成非晶質シリカ（水澤化学工業（株）  ミズカシルＰ６０５）に変更した以外は実施例１１と同様にして本発明のインクジェット記録シートを得た。
【００６８】
実施例１５
コロイド粒子を平均１次粒子径が５０ｎｍのコロイダルシリカ（日産化学工業（株）  スノーテックスＸＬ）に変更した以外は実施例５と同様にして本発明のインクジェット記録シートを得た。
【００６９】
実施例１６
コロイド粒子を平均１次粒子径が５０ｎｍのコロイダルシリカ（日産化学工業（株）  スノーテックスＸＬ）に変更した以外は実施例１１と同様にして本発明のインクジェット記録シートを得た。
【００７０】
実施例１７
コロイド粒子を平均１次粒子径が５０ｎｍのコロイダルシリカ（日産化学工業（株）  スノーテックスＸＬ）に変更した以外は実施例１３と同様にして本発明のインクジェット記録シートを得た。
【００７１】
実施例１８
コロイド粒子を平均１次粒子径が５０ｎｍのコロイダルシリカ（日産化学工業（株）  スノーテックスＸＬ）に変更した以外は実施例１４と同様にして本発明のインクジェット記録シートを得た。
【００７２】
実施例１９
インク吸収層に含有する顔料をＢＥＴ比表面積が１００ｍ２／ｇである合成非晶質シリカ（日本シリカ工業（株）  ＮＩＰＧＥＬ  ＢＹ−００１）に、および光沢発現層に含有するコロイド粒子を平均１次粒子径が１５ｎｍのコロイダルシリカ（日産化学工業（株）  スノーテックスＯ）に変更した以外は実施例５と同様にして本発明のインクジェット記録シートを得た。
【００７３】
実施例２０
インク吸収層に含有する顔料をＢＥＴ比表面積が１００ｍ２／ｇである合成非晶質シリカ（日本シリカ工業（株）  ＮＩＰＧＥＬ  ＢＹ−００１）に、および光沢発現層に含有するコロイド粒子を平均１次粒子径が１５ｎｍのコロイダルシリカ（日産化学工業（株）  スノーテックスＯ）に変更した以外は実施例１１と同様にして本発明のインクジェット記録シートを得た。
【００７４】
実施例２１
光沢発現層に含有するコロイド粒子を平均１次粒子径が７ｎｍの気相法シリカ（日本アエロジル（株）  アエロジル３８０）に変更した以外は実施例１３と同様にして本発明のインクジェット記録シートを得た。
【００７５】
実施例２２
光沢発現層に含有するコロイド粒子を平均１次粒子径が７ｎｍの気相法シリカ（日本アエロジル（株）  アエロジル３８０）に変更した以外は実施例１４と同様にして本発明のインクジェット記録シートを得た。
【００７６】
実施例２３
光沢発現層に含有するコロイド粒子を平均１次粒子径が１２ｎｍのアルミナゾル（日産化学工業（株）  エクセマイト４６Ｔ）に変更した以外は実施例１３と同様にして本発明のインクジェット記録シートを得た。
【００７７】
実施例２４
光沢発現層に含有するコロイド粒子を平均１次粒子径が１２ｎｍのアルミナゾル（日産化学工業（株）  エクセマイト４６Ｔ）に変更した以外は実施例１４と同様にして本発明のインクジェット記録シートを得た。
【００７８】
比較例１
光沢発現層の配合を下記のように変更し、さらに、凝固液配合も下記のように変更した以外は実施例１と同様にしてインクジェット記録シートを得た。
2004276422.tif 000008
【００７９】
比較例２
凝固液配合を下記のように変更した以外は実施例２と同様にしてインクジェット記録シートを得た。
2004276422.tif 000009
【００８０】
比較例３
凝固液配合を下記のように変更した以外は比較例１と同様にしてインクジェット記録シートを得た。
2004276422.tif 000010
【００８１】
比較例４
凝固液配合を下記のように変更した以外は実施例２と同様にしてインクジェット記録シートを得た。
2004276422.tif 000011
【００８２】
〈試験方法〉
表面光沢
表面光沢は、ＪＩＳ  Ｚ  ８７４１に準拠し、村上色彩技術研究所製デジタル光沢計ＧＭ−２６Ｄ型を用いて入反射角度が２０度で測定した。
【００８３】
写像性
写像性は、ＪＩＳ  Ｈ  ８６８６に準拠し、光学的装置の光学くしを通して得られた光量の波形から写像性を像鮮明度として求める方法である。光学くしは暗部明部の比が１：１で、その幅は０．１２５、０．５、１．０および２．０ｍｍの各種のものがある。測定は、光学くしを移動させ、記録紙上の最高波形（Ｍ）、および最低波形（ｍ）を読み取り、次式により像鮮明度を求める。
【００８４】
Ｃ＝（Ｍ−ｍ）／（Ｍ＋ｍ）×１００
ここで、Ｃ：像鮮明度（％）、Ｍ：最高波形、ｍ：最低波形である。
【００８５】
像鮮明度Ｃは、値が大きければ写像性が良く、小さければ「ボケ」又は「歪み」をもっていることを示す指標である。この画像の「ボケ」または「歪み」が少なければ、光沢計での光沢値が同じ場合であっても、目視による光沢感が向上することが分かっている。光学的装置には、スガ試験機製ＩＣＭ−１ＤＰを用いて反射角度４５度で測定した。
【００８６】
水性染料インク吸収性
水性染料インク吸収性の評価は、インクジェットプリンタ（セイコーエプソン（株）  ＰＭ９５０Ｃ  水性染料インク使用）を使い、実施例および比較例で作製したインクジェット記録シートにシアンインク、マゼンタインク、イエローインクで重色の矩形パターンを印字した。重ねるインク量が各色全て１００％の時を３００％とし、全て９０％の時を２７０％とし、以下同様に２４０％、２１０％、１８０％、１５０％の矩形パターンを作成して印字した。この印字パターンを印字直後、印字部にＰＰＣ用紙を貼り付け、ＰＰＣ用紙へのインクの転写を評価した。
◎：３００％の印字部において転写されない。
○：２７０％未満の印字部では転写されない。
△：２１０％未満の印字部では転写されない。
×：１８０％未満の印字部では転写されない。
良好なインク吸収性を示すのは、◎であり、実用上問題ないレベルは○である。
【００８７】
水性顔料インク吸収性
水性顔料インク吸収性の評価は、インクジェットプリンタ（セイコーエプソン（株）  ＰＭ−４０００ＰＸ  水性顔料インク使用）を使い、実施例および比較例で作製したインクジェット記録シートにシアンインク、マゼンタインク、イエローインクで重色の矩形パターンを印字した。重ねるインク量が各色全て１００％の時を３００％とし、全て９０％の時を２７０％とし、以下同様に２４０％、２１０％、１８０％、１５０％の矩形パターンを作成して印字した。この印字パターンを印字直後、印字部にＰＰＣ用紙を貼り付け、ＰＰＣ用紙へのインクの転写を評価した。
◎：３００％の印字部において転写されない。
○：２７０％未満の印字部では転写されない。
△：２１０％未満の印字部では転写されない。
×：１８０％未満の印字部では転写されない。
良好なインク吸収性を示すのは、◎であり、実用上問題ないレベルは○である。
【００８８】
印字部光沢
実施例および比較例で作製したインクジェット記録シートにインクジェットプリンタ（セイコーエプソン（株）  ＰＭ−４０００ＰＸ  水性顔料インク使用）でブラックの矩形パターンを印字した。この印字パターンを目視観察した。際だって光沢性のあるものを印字部光沢性が優とし、十分な光沢性のものを印字部光沢性が並とし、光沢感が劣るのものを印字部光沢性が劣とした。
【００８９】
水性顔料インク定着性
実施例および比較例で作製したインクジェット記録シートにインクジェットプリンタ（セイコーエプソン（株）  ＰＭ−４０００ＰＸ  水性顔料インク使用）でブラック１００％のベタ印字を行った。印字終了後３０秒してから、該ベタ印字部分の表面を白紙で片方向に１回擦り、未定着のインクが周囲の白紙（未印字）部分に拡がらなかったもの（インク定着性良好）を優と判定し、実用上問題はないがわずかに未定着のインクが拡がったものを並と判定し、未定着のインクが表面から脱落したもの（インク定着性不良）を劣と判定した。
【００９０】
【表１】
2004276422.tif 000012
【００９１】
【表２】
2004276422.tif 000013
【００９２】
評価：
表１および表２より明らかなように、本発明のインクジェット記録シートは、優れた表面光沢性と写像性をもち、さらに水性染料インクに対するインク吸収性が良好なことが判る。さらに、凝固液中の有機チタニウム化合物の濃度を０．０１〜３０質量％とすることにより、水性顔料インクに対するインク吸収性も向上していることが判る。さらに、インク吸収層中の顔料をＢＥＴ比表面積１００ｍ２／ｇ以上の合成非晶質シリカにし、かつ光沢発現層中のコロイド粒子を平均１次粒子径が５０ｎｍ以下のコロイダルシリカ、アルミナ水和物、および気相法シリカから選ばれる少なくとも１種以上のコロイド粒子とすることで、水性顔料インクの定着性が向上することが判る。一方、比較例にあるインクジェット記録シートでは、特に水性顔料インクに対する、インク吸収性、印字部光沢、インク定着性が悪くなっている。
【００９３】
【発明の効果】
本発明のインクジェット記録シートは、優れた表面光沢と写像性、および高いインク吸収性を有しており有効である。